(57)【要約】  本発明は、ゴム組成物およびその加工方法、並びに該ゴム組成物からなるゴムホースおよび製造方法を開示する。ゴム組成物は、単位重量部で、ゴムマトリックス１００部、架橋剤１．５〜８部、補強充填剤５０〜２００部、可塑剤１０〜１００部を含み、架橋助剤０．２〜８部、金属酸化物２〜１５部、安定剤１〜３部、ポリエチレングリコール１〜５部をさらに含み、ゴムマトリックス１００重量部のうち、分岐ポリエチレンの含有量ａ：０＜ａ≦１００部であり、ＥＰＭの含有量ｂ：０≦ｂ＜１００部であり、ＥＰＤＭの含有量ｃ：０≦ｃ＜１００部である。その有益な効果は、本発明により提供されるゴム組成物によって、良好な機械的強度を有するゴムホースを製造することができることである。【特許請求の範囲】
【請求項１】
重量部で、
分岐ポリエチレンの含有量ａ：０＜ａ≦１００部であり、
ＥＰＭとＥＰＤＭの含有量ｂ：０≦ｂ＜１００部であるゴムマトリックスと、
ゴムマトリックス１００重量部に対して、架橋剤１．５〜８部、補強充填剤５０〜２００部、可塑剤１０〜１００部を含む必須成分と、を含むゴム組成物であって、前記分岐ポリエチレンは、エチレンホモポリマーを含み、分岐度が５０分岐／１０００炭素以上、重量平均分子量が５万以上、ムーニー粘度ＭＬ（１＋４）１２５℃が２以上であることを特徴とするゴム組成物。
【請求項２】
ゴムマトリックス１００重量部のうち、分岐ポリエチレンの含有量ａ：１０≦ａ≦１００重量部であり、ＥＰＭとＥＰＤＭの含有量ｂ：０≦ｂ≦９０部であり、分岐ポリエチレンは、エチレンホモポリマーであって、分岐度が６０〜１３０分岐／１０００炭素、重量平均分子量が６．６万〜５１．８万、ムーニー粘度ＭＬ（１＋４）１２５℃が６〜１０２であることを特徴とする請求項１に記載のゴム組成物。
【請求項３】
前記架橋剤は、硫黄または過酸化物架橋剤の少なくとも一つを含み、前記過酸化物架橋剤は、ジ−ｔｅｒｔ−ブチルパーオキサイド、ジクミルパーオキサイド、ｔｅｒｔ−ブチルクミルパーオキサイド、１，１−ジ−ｔｅｒｔ−ブチルパーオキシ−３，３，５−トリメチルシクロヘキサン、２，５−ジメチル−２，５−ジ（ｔｅｒｔ−ブチルパーオキシ）ヘキサン、２，５−ジメチル−２，５−ジ（ｔｅｒｔ−ブチルパーオキシ）ヘキシン−３、ビス（ｔｅｒｔ−ブチルパーオキシイソプロピル）ベンゼン、２，５−ジメチル−２，５−ジ（ベンゾイルパーオキシ）ヘキサン、ｔｅｒｔ−ブチルパーオキシベンゾエート、ｔｅｒｔ−ブチルパーオキシ−２−エチルヘキシルカーボネートの少なくとも一つを含むことを特徴とする請求項１に記載のゴム組成物。
【請求項４】
前記補強充填剤は、カーボンブラック、炭酸カルシウム、焼成クレー、ケイ酸マグネシウム、ケイ酸アルミニウム、炭酸マグネシウム、タルク粉、珪藻土の少なくとも一つを含むことを特徴とする請求項１に記載のゴム組成物。
【請求項５】
前記可塑剤は、ステアリン酸、パインタール油、モーター油、ナフテン油、パラフィン油、クマロン、ＲＸ−８０、パラフィン、液体ポリイソブチレン、ジオクチルセバケートの少なくとも一つを含むことを特徴とする請求項１に記載のゴム組成物。
【請求項６】
ゴムマトリックス１００重量部に対して、重量部で、架橋助剤０．２〜８部、金属酸化物２〜１５部、安定剤１〜３部、ポリエチレングリコール１〜５部、加硫促進剤０〜３部を含む補助成分をさらに含み、
前記架橋助剤は、トリアリルシアヌレート、トリアリルイソシアヌレート、エチレングリコールジメタクリレート、トリエチレングリコールジメタクリレート、トリアリルトリメリテート、トリメチロールプロパントリメタクリレート、Ｎ，Ｎ’−ｍ−フェニレンビスマレイミド、Ｎ，Ｎ’−ビスフルフリリデンアセトン、１，２−ポリブタジエン、不飽和カルボン酸金属塩および硫黄の少なくとも一つを含み、
前記金属酸化物は、酸化亜鉛、酸化マグネシウム、酸化カルシウムの少なくとも一つを含み、
前記安定剤は、２，２，４−トリメチル−１，２−ジヒドロキノリンポリマー（ＲＤ）、６−エトキシ−２，２，４−トリメチル−１，２−ジヒドロキノリン（ＡＷ）、２−メルカプトベンズイミダゾール（ＭＢ）の少なくとも一つを含み、
前記ポリエチレングリコールは、２０００、３４００、４０００の分子量を有するポリエチレングリコールの少なくとも一つを含み、
前記加硫促進剤は、２−チオールベンゾチアゾール、ジベンゾチアゾールジスルフィド、テトラメチルチウラムモノスルフィド、テトラメチルチウラムジスルフィド、テトラエチルチウラムジスルフィド、ジ−ｎ−ブチルジチオカルバミン酸亜鉛、Ｎ−シクロヘキシル−２−ベンゾチアジルスルフェンアミド、Ｎ，Ｎ−ジシクロヘキシル−２−ベンゾチアジルスルフェンアミド、ビスマレイミド、エチレンチオ尿素の少なくとも一つを含むことを特徴とする請求項１に記載のゴム組成物。
【請求項７】
（１）密閉式混練機の温度と回転子の回転数を設定し、用いられるゴム組成物中の架橋系以外の成分を順次に密閉式混練機に投入して混練した後、架橋系を添加し、混練後にゴムを排出させる工程であって、架橋系は架橋剤を含み、架橋助剤および加硫促進剤の少なくとも一つをさらに含んでもよい工程と、
（２）工程（１）で得られた混練ゴムをオープンロールで薄通ししてシートとして取り出し、放置する工程と、
（３）金型のキャビティ内に混練ゴムを充填し、プレス加硫機で加熱加圧加硫した後、離型することで加硫ゴムが得られる工程と、
を含むことを特徴とする請求項１〜６のいずれか一項に記載のゴム組成物の加工方法。
【請求項８】
使用されるゴム混合物が請求項１〜６のいずれか一項に記載のゴム組成物からなることを特徴とするゴムホース。
【請求項９】
（１）まず、架橋系以外のゴム組成物の成分を重量部に応じて順次に密閉式混練機に添加して混練した後、架橋系を添加し均一に混練してから排出させ、混練ゴムを得て、混練ゴムをオープンロールで薄通ししてからシートとして取り出し、加硫するために放置する工程であって、架橋系は架橋剤を含み、架橋助剤および加硫促進剤の少なくとも一つをさらに含んでもよいゴム混練工程と、
（２）コールドフィード押出機を用いて、マンドレル上にゴム層を押し出してホースブランクを得て、蒸気加硫を行ってから冷却し、マンドレルから取り外し、トリミングし、検査し、入庫してゴムホースを得る押出と成形工程と、
を含むことを特徴とする請求項８に記載のゴムホースの製造方法。
【請求項１０】
内側ゴム層および外側ゴム層の少なくとも一つが請求項１〜６のいずれか一項に記載のゴム組成物からなることを特徴とする自動車用ラジエータゴムホース。
【請求項１１】
（１）密閉式混練機の温度および回転子の回転数を適切に設定し、架橋系以外のゴム組成物の成分を重量部に応じて順次に密閉式混練機に添加して混練した後、架橋系を添加し均一に混練してから排出させ、混練ゴムを得て、混練ゴムをオープンロールで薄通ししてからシートとして取り出し、加硫するために放置する工程であって、架橋系は架橋剤を含み、架橋助剤および加硫促進剤の少なくとも一つをさらに含んでもよいゴム混練工程と、
（２）コールドフィード押出機を用いて、内側ゴム層を押し出した後、内側ゴム層に繊維強化層を編み、さらに、外側ゴム層を押し出してホースブランクを得て、加硫のためにホースブランクを切断する押出と成形工程と、
（３）マンドレルをホースブランクに挿入し、蒸気加硫を行ってから冷却し、マンドレルから取り外し、トリミングし、検査し、入庫して自動車用ラジエータゴムホースを得る加硫工程と、
を含むことを特徴とする請求項１０に記載の自動車用ラジエータゴムホースの製造方法。
【請求項１２】
内側ゴム層および外側ゴム層の少なくとも一つが請求項１〜６のいずれか一項に記載のゴム組成物からなることを特徴とする空調ゴムホース。
【請求項１３】
（１）密閉式混練機の温度および回転子の回転数を適切に設定し、架橋系以外のゴム組成物の成分を重量部に応じて順次に密閉式混練機に添加して混練した後、架橋系を添加し均一に混練してから排出させ、混練ゴムを得て、混練ゴムをオープンロールで薄通ししてからシートとして取り出し、加硫するために放置する工程であって、架橋系は架橋剤を含み、架橋助剤および加硫促進剤の少なくとも一つをさらに含んでもよいゴム混練工程と、
（２）マンドレルを用意し、マンドレル上にナイロンアロイライニングを押し出し、内側ゴム層を押し出して、繊維強化層を編み、次いで外側ゴム層を押し出す押出と成形工程と、
（３）テープ巻付加硫を行い、テープの巻付を解き、マンドレルから取り外して切断することで空調ゴムホースを得る加硫工程と、
を含むことを特徴とする請求項１２に記載の空調ゴムホースの製造方法。
【請求項１４】
内側ゴム層および外側ゴム層の少なくとも一つが請求項１〜６のいずれか一項に記載のゴム組成物からなることを特徴とするゴムホース組立体。
【請求項１５】
（１）オープンロールまたは密閉式混練機を用いて、前記内側ゴム層および外側ゴム層の原料をそれぞれ内層混練ゴムおよび外層混練ゴムに加工し、検出に合格してから、不純物を濾過によって除去するゴム混練工程と、
（２）コールドフィード押出機を用いて内側ゴム層を押し出し、さらに、内側ゴム層の外面にアラミド繊維層を編み、最後に、外側ゴム層押出機により外層混練ゴムを押し出し、前記アラミド繊維層の外面を被覆してホースブランクを形成するホースブランクの成形工程と、
（３）前記ホースブランクをホースモールドのマンドレル上に装着し、蒸気加硫缶に置き、蒸気で０．９ＭＰａに加圧し、１７５℃に加温し、２５分間加硫して加硫ゴムホースを得る加硫工程と、
（４）前記加硫ゴムホースを洗浄して裁断した後、各ホースの両端にプレオープンしたクランプフープを接着してゴムホース組立体を得るクランプフープの装着工程と、
を含むことを特徴とする請求項１４に記載のゴムホース組立体の製造方法。
【発明の詳細な説明】
【技術分野】
【０００１】
本発明は、ゴムの技術分野に関し、具体的には、ゴム組成物および該ゴム組成物を得る加工方法に関し、さらに該ゴム組成物を用いたゴムホース、および製品の製造方法に関する。
【背景技術】
【０００２】
エチレンプロピレンゴム（ＥＰＲ）は、ゴムホースの分野において広く応用されており、一部のゴムホースの応用分野（例えば、自動車用ラジエータゴムホース、ブレーキゴムホース）において耐熱性、圧縮永久歪み耐性に対する要求がますます高くなるに伴い、ゴムホース加硫プロセスでは、より良好な耐熱性、圧縮永久歪み耐性を得るために、元々採用された硫黄加硫から徐々に過酸化物加硫を採用する傾向にある。しかしながら、過酸化物加硫を採用すると、硫黄加硫よりもゴムの引裂強さが低く、ゴムホースの製造過程においてより多くの廃棄物を生じさせ、製造効率を低下させ、製造コストを増大させてしまう。
【０００３】
ＥＰＲは、飽和主鎖を持つ合成ゴムで、エチレン−プロピレン共重合体（ＥＰＭ）とエチレン−プロピレン−ジエン三元共重合体（ＥＰＤＭ）の２つに分類でき、どちらも老化防止性に優れている。ＥＰＲ製品のうち、ＥＰＤＭが通常使用されているが、ＥＰＤＭは第三モノマーを含み、分子鎖が二重結合を含み、それに対して、ＥＰＭは、分子鎖が完全に飽和しているので、ＥＰＭはより優れた老化防止性を有する。従って、老化防止性が高く要求される場合には、ＥＰＭを併用することによってＥＰＤＭの老化防止性を改善することが一般的な技術方案である。しかしながら、ＥＰＭは、機械的強度が低いので、全体的な物理的・機械的性質に影響を与える。
【０００４】
ＥＰＭはエチレンとプロピレンの共重合体で、エチレンとα−オレフィンの共重合体に属する。エチレンとα−オレフィンの共重合体は、炭素／水素元素のみを含み、分子鎖が飽和しているポリマーであり、このような共重合体における通常の炭素原子のタイプは、一般に、第一級、第二級および第三級炭素に分類できる。第三級炭素原子は、最も水素が引き抜かれてラジカルを形成しやすいので、全炭素原子に占める第三級炭素原子の割合は、一般には、エチレンとα−オレフィンの共重合体の老化防止性に影響を及ぼす主な要因であると考えられる。この割合が低いほど、老化防止性が良くなる。この割合は、分岐度で表すことができ、例えば、プロピレン含有量が６０重量％のＥＰＭは、炭素数１０００個あたりプロピレン単位を２００個含有し、すなわち第三級炭素数２００個またはメチル分岐鎖２００個を含有すると計算することができるので、その分岐度は２００分岐／１０００炭素である。ＥＰＭは、一般的に、エチレン含有量が４０〜６５重量％または４０〜６０重量％のであるので、その分岐度は一般に１１７〜２００分岐／１０００炭素または１３３〜２００分岐／１０００炭素の範囲にある。この分岐度は、他の一般的なエチレンとα−オレフィンの共重合体よりも高いと考えられる。
【０００５】
従来技術において、一般的なエチレンとα−オレフィンの共重合体におけるα−オレフィンは、プロピレンに加えて、炭素原子数が４以上のα−オレフィンを選択してもよく、Ｃ４−Ｃ２０のα−オレフィンから選択されてもよく、通常、１−ブチレン、１−ヘキセンおよび１−オクテンから選択される。エチレンとα−オレフィンの共重合体は、分岐度が低すぎると、融点および結晶化度が高すぎてゴム成分としての使用に適しない一方、分岐度が高すぎると、α−オレフィンの含有量が多くなることによって、加工困難性および原材料費が高くなり、操作性および経済性が低くなる。従来技術において、エチレンと１−ブテンまたはエチレンと１−オクテンとを共重合して得られるポリオレフィンは、結晶化度および融点によってポリオレフィンプラストマーまたはポリオレフィンエラストマーと呼ばれることがある。ポリオレフィンエラストマーの一部の品番は、適度な結晶化度と融点を持つことから、ＥＰＲと良好に併用でき、しかも、分岐度が低いので、ＥＰＲの老化防止性を改善するのに望ましい材料と考えられ、ある程度でＥＰＲの代わりに使用されることが可能である。エチレンと１−オクテンの共重合体は、エチレンと１−ブテンの共重合体と比べて、分子鎖が柔らかく、ゴム弾性と良好な物理・機械的性質を有するので、現在、一般的に、ゴム製品に通常に使用されるポリオレフィンエラストマーは、エチレンと１−オクテンの共重合体である。そのオクテンは一般に４５重量％以下で、より一般的には４０重量％以下であり、対応する分岐度は、一般に５６分岐／１０００炭素以下であり、より一般的に５０分岐／１０００炭素以下であり、ＥＰＭの分岐度よりもはるかに低い。したがって、エチレンと１−オクテンの共重合体は、非常に優れた老化防止性を備えるとともに、良好な物理・機械的性質を有する。
【０００６】
一般的には、ゴムは、使用する前に架橋することが必要であり、ＥＰＲに通常に使用される架橋方式のうちエチレンとα−オレフィンの共重合体に適するものは、過酸化物架橋または放射線架橋であってもよく、それらの両方は、主に第三級炭素の水素原子が引き抜かれることによって、第三級炭素ラジカルを形成してから、ラジカル結合により炭素−炭素架橋を形成するが、エチレンと１−オクテンの共重合体（以下、単にＰＯＥという）は第三級炭素原子が少なく、第三級炭素原子に結合している分岐鎖が長く、立体障害が大きく、ラジカル反応が起こりにくいことにより、架橋が困難となり、加工効率および製品性能に影響を及ぼし、例えば、圧縮永久歪み耐性が要求を満たし難いものである。
【０００７】
このように、現在、ＥＰＲの老化防止性を改善することができるとともに、良好な物理・機械的性質および架橋性能を備えることができ、ゴム製品に必要な特定の機能的指標（例えば、圧縮永久歪み耐性など）に対し良好な性能を発揮する見込みがあるようなより好適な技術方案が必要である。
【発明の概要】
【０００８】
従来技術における課題に対して、本発明は、ＥＰＲを分岐度が５０分岐／１０００炭素以上の分岐ポリエチレンで一部または全部置換し、過酸化物架橋を用いたゴム組成物、並びにゴム組成物のゴムホースへの応用および製造方法を提供する。新しいゴム組成物は、ゴムホースの内側ゴム層および／または外側ゴム層に用いられるゴム混合物として用いられてもよく、全ゴムホースに用いられるゴム混合物として用いられてもよい。
【０００９】
本発明のゴム組成物のゴムマトリックスは、完全に分岐ポリエチレンで構成されてもよく、分岐ポリエチレンとＥＰＭから構成されてもよく、分岐ポリエチレンとＥＰＤＭから構成されてもよく、分岐ポリエチレン、ＥＰＭおよびＥＰＤＭから構成されてもよい。分岐ポリエチレンとＥＰＭとの組合せは、ＥＰＭの機械的性質と加工性を改善でき、分岐ポリエチレンとＥＰＤＭとの組合せは、ＥＰＤＭの耐熱老化性および機械的性質を改善でき、ＥＰＤＭにおける少量のジエンは、過酸化物加硫において既存の架橋助剤と同じ役割を果たす。
【００１０】
前記目的を達成するために、本発明で採用される技術方案は、重量部で、分岐ポリエチレンの含有量ａ：０＜ａ≦１００部であり、ＥＰＭとＥＰＤＭの合計含有量ｂ：０≦ｂ＜１００部であるゴムマトリックスと、ゴムマトリックス１００重量部に対して、架橋剤１．５〜８部、補強充填剤５０〜２００部、可塑剤１０〜１００部を含む必須成分と、を含むゴム組成物であって、分岐ポリエチレンは、分岐度が５０分岐／１０００炭素以上、重量平均分子量が５万以上、ムーニー粘度ＭＬ（１＋４）１２５℃が２以上であるゴム組成物に関する。
【００１１】
「分岐ポリエチレン」は、先行技術において、分岐鎖を有するエチレンホモポリマーに加えて、分岐鎖を有する飽和ビニル共重合体を指すこともでき、エチレン−α−オレフィン共重合体などが一般的に使われ、ＰＯＥであってもよい。ＰＯＥは物理・機械的性質および老化防止性において良好に機能するが、架橋性能は乏しいので、本発明に記載される分岐ポリエチレンは、分岐エチレンホモポリマーおよびＰＯＥの両方を同時に含むことができるが、分岐ポリエチレンが分岐エチレンホモポリマーを高い割合で含有し、又は分岐エチレンホモポリマーのみを含有することは好ましい選択である。本発明の好ましい技術方案は、分岐ポリエチレンが分岐エチレンホモポリマーのみを含有することである。
【００１２】
本発明の技術方案についてのさらなる説明において、使用される分岐ポリエチレンは、特に断りがない限り、分岐エチレンホモポリマーである。
【００１３】
本発明に用いられる分岐ポリエチレンは、分岐度が５０分岐／１０００炭素以上であるエチレンホモポリマーの一種であり、分岐ポリエチレン（Ｂｒａｎｃｈｅｄ  Ｐｏｌｙｅｔｈｙｌｅｎｅ）または分岐ＰＥ（Ｂｒａｎｃｈｅｄ  ＰＥ）と呼ばれることができ、現在では、後期遷移金属触媒が、「チェーンウォーキングメカニズム」に基づいてエチレンの単独重合を触媒することで得ることは、その主な合成方法である。好ましい後期遷移金属触媒は（α−ジイミン）ニッケル／パラジウム触媒の１つであってもよい。そのチェーンウォーキングメカニズムは、後期遷移金属触媒、例えば、（α−ジイミン）ニッケル／パラジウム触媒は、オレフィンの重合を触媒する過程でβ−水素脱離反応および再挿入反応を起こしやすく、それによって分岐鎖が生じることを本質とする。このような分岐ポリエチレンの主鎖に基づく分岐鎖は、異なる炭素原子数、具体的には１〜６個以上の炭素原子を有することができる。
【００１４】
（α−ジイミン）ニッケル触媒は、（α−ジイミン）パラジウム触媒よりも製造コストが著しく低く、（α−ジイミン）ニッケル触媒は、エチレンの重合を触媒する速度が速く、活性が高く、工業的用途により適している。従って、本発明においては、（α−ジイミン）ニッケル触媒によりエチレンの重合を触媒して調製した分岐ポリエチレンが好ましい。
【００１５】
本発明に用いられる分岐ポリエチレンは、分岐度が５０〜１３０分岐／１０００炭素が好ましく、６０〜１３０分岐／１０００炭素がより好ましく、６０〜１１６分岐／１０００炭素がさらに好ましく、分岐度がＰＯＥとＥＰＭとの間にあることにより、従来技術とは異なる新しい技術方案を提供し、優れた老化防止性および良好な架橋性能を両立させることができる。
【００１６】
架橋性能は、架橋密度および架橋速度などの要因を含み、加工過程におけるゴムマトリックスの架橋能力を具体的に表すものである。
【００１７】
本発明に用いられる分岐ポリエチレンは、メチル基分岐含有量が４０％以上または５０％以上であり、ＥＰＭの構造とある程度の類似性を有することが好ましい。架橋能力に関しては、分岐度（第三級炭素原子の含有量）および第三級炭素原子の周辺の立体障害が、飽和ポリオレフィンの架橋能力に影響を及ぼす２つの主な要因である。本発明に用いられる分岐ポリエチレンは、ＥＰＭに対して分岐度が低く、また、分岐ポリエチレンは、炭素数が２以上の分岐鎖を有することから、本発明に用いられる分岐ポリエチレンの第三級炭素原子の周辺の立体障害が、理論的にはＥＰＭよりも大きい。２つの要因を総合してみれば、本発明に用いられる分岐ポリエチレンの架橋能力はＥＰＭよりも弱く、ＥＰＤＭよりも一層弱いと判断できる。しかしながら、本発明に用いられる一部の分岐ポリエチレンの実際の架橋能力は、ＥＰＤＭに近く、ひいてはＥＰＤＭと同等またはそれよりも優れるようになることができる。これは、本発明のゴム組成物は良好な老化防止性を得ることができるとともに、架橋能力を弱めることがなく、ひいては優れた架橋性能を有し、予想外の有益な効果を達成することができることを意味する。
【００１８】
これは、たぶん、本発明の好ましい技術方案に用いられる分岐ポリエチレンに適当な数の二次分岐鎖構造が存在し得ると解釈されることができる。二次分岐鎖構造とは、分岐鎖にさらに分岐鎖が存在する構造をいう。この構造は、チェーンウォーキング中に「ｂｒａｎｃｈ−ｏｎ−ｂｒａｎｃｈ」とも呼ばれ、二次分岐鎖の第三級炭素原子の周辺の立体障害が小さいため、架橋反応が一層起こりやすくなる。二次分岐鎖構造を有することは、本発明の好ましい技術方案で使用される分岐ポリエチレンと従来技術のＥＰＭまたは通常のエチレン−α−オレフィン共重合体との目立った差異である。
【００１９】
立体障害の小さい二次分岐鎖構造を使用することによって飽和ポリオレフィンエラストマーの架橋能力を改善することは、新しい技術方案である。本発明の技術方案では、ゴムマトリックスに二次分岐鎖構造を有するビニル共重合体または他の飽和炭化水素ポリマーが含まれる場合も、本発明の技術的保護の範囲内にあると考えられる。前記ビニル共重合体とは、エチレンと分岐鎖を有するα−オレフィンとの共重合体をいい、二次分岐鎖構造を有する。分岐鎖を有するα−オレフィンは、イソブチレン、３−メチル−１−ブチレン、４−メチル−１−ペンテン、３−メチル−１−ペンテン、２−メチル−１−ヘプテン、３−メチル−１−ヘプテン、４−メチル−１−ヘプテン、５−メチル−１−ヘプテン、６−メチル−１−ヘプテンなどから選択でき、コモノマーは、通常の直鎖状α−オレフィンをさらに同時に含んでもよい。
【００２０】
従来技術において、（α−ジイミン）ニッケル触媒によって調製された分岐ポリエチレンは、二次分岐鎖構造を持ち難く、少なくとも十分に識別されることが困難であると一般的に考えられる。本発明の技術方案は、分岐ポリエチレンの構造分析に新しいアイデアも提供する。
【００２１】
ＥＰＲと比較すると、分岐ポリエチレンが適切な数の二次分岐鎖構造を有する場合、分岐ポリエチレンの架橋点は、過酸化物の架橋過程において主鎖の第三級炭素に生成してもよく、二次構造の分岐鎖の第三級炭素に生成してもよい。そのため、分岐ポリエチレンは、過酸化物の架橋によって形成されるゴム網状構造がＥＰＲと比べて、主鎖間に豊富なＣ−Ｃ結合セグメントを有することによって、応力集中を効果的に回避でき、引裂強さを含むより良好な機械的性質を得るのに寄与する。したがって、本発明の技術方案は、良好な耐熱性と引裂強さとの両方を有するゴム混合物およびゴムホースを提供することができる。
【００２２】
さらなる技術方案では、ゴムマトリックス１００重量部のうち、分岐ポリエチレンの含有量ａ：１０≦ａ≦１００部であり、ＥＰＭとＥＰＤＭの含有量ｂ：０≦ｂ≦９０部であり、分岐ポリエチレンは、エチレンホモポリマーであって、分岐度が６０〜１３０分岐／１０００炭素、重量平均分子量が６．６万〜５１．８万、ムーニー粘度ＭＬ（１＋４）１２５℃が６〜１０２である。
【００２３】
分岐ポリエチレンについて、さらに好ましい技術方案では、分岐度が７０〜１１６分岐／１０００炭素、重量平均分子量が２０．１万〜４３．６万、ムーニー粘度ＭＬ（１＋４）１２５℃が２３〜１０１である。
【００２４】
分岐ポリエチレンについて、さらに好ましい技術方案では、分岐度が８０〜１０５分岐／１０００炭素、重量平均分子量が２５．０万〜４０．０万、ムーニー粘度ＭＬ（１＋４）１２５℃が４０〜９５である。
【００２５】
分岐ポリエチレンについて、さらに好ましい技術方案では、分岐度が８０〜１０５分岐／１０００炭素、重量平均分子量が２６．８万〜３５．６万、ムーニー粘度ＭＬ（１＋４）１２５℃が４２〜８０である。
【００２６】
さらなる技術方案では、前記ＥＰＤＭの第三モノマーは、好ましくはジエン系モノマーであり、具体的には、５−エチリデン−２−ノルボルネン、５−ビニル−２−ノルボルネン、ジシクロペンタジエン、１，４−ヘキサジエン、１，５−ヘキサジエン、１，４−ペンタジエン、２−メチル−１，４−ペンタジエン、３−メチル−１，４−ヘキサジエン、４−メチル−１，４−ヘキサジエン、１，９−デカジエン、５−メチレン−２−ノルボルネン、５−ペンチレン−２−ノルボルネン、１，５−シクロオクタジエン、１，４−シクロオクタジエンなどから選択できる。特殊的には、ＥＰＲは、ジエン系モノマーを２種以上同時に含有し、例えば、５−エチリデン−２−ノルボルネン、５−ビニル−２−ノルボルネンを同時に含有してもよい。ジエン系モノマーの官能基は、過酸化物加硫において既存の架橋助剤と同じ役割を果たし、架橋効率を向上させることができる。これは、必要とされる架橋剤と架橋助剤の使用量および残存量ならびにそれらの添加にかかるコストを減らすのに役立つ。ＥＰＲに占めるジエン系モノマーの割合は、１〜１４重量％が好ましく、３〜１０重量％がより好ましく、４〜７重量％がさらに好ましい。
【００２７】
さらなる技術方案では、架橋剤は、過酸化物架橋剤および硫黄の少なくとも一つを含み、前記過酸化物架橋剤は、ジ−ｔｅｒｔ−ブチルパーオキサイド、ジクミルパーオキサイド、ｔｅｒｔ−ブチルクミルパーオキサイド、１，１−ジ−ｔｅｒｔ−ブチルパーオキシ−３，３，５−トリメチルシクロヘキサン、２，５−ジメチル−２，５−ジ（ｔｅｒｔ−ブチルパーオキシ）ヘキサン、２，５−ジメチル−２，５−ジ（ｔｅｒｔ−ブチルパーオキシ）ヘキシン−３、ビス（ｔｅｒｔ−ブチルパーオキシイソプロピル）ベンゼン、２，５−ジメチル−２，５−ジ（ベンゾイルパーオキシ）ヘキサン、ｔｅｒｔ−ブチルパーオキシベンゾエート、ｔｅｒｔ−ブチルパーオキシ−２−エチルヘキシルカーボネートの少なくとも一つを含む。より好ましくは架橋剤が２〜６重量部である。
【００２８】
さらなる技術方案では、補強充填剤は、カーボンブラック、炭酸カルシウム、焼成クレー、ケイ酸マグネシウム、ケイ酸アルミニウム、炭酸マグネシウム、タルク粉、珪藻土の少なくとも一つを含み、好ましくはゴムマトリックス１００重量部に対して、カーボンブラック４０〜１５０重量部をさらに含み、カーボンブラックは、ゴム補強剤としてゴム混合物の機械的強度を大幅に向上させることができる。ここで、タルク粉は、ビニルシランカップリング剤で処理されたタルク粉がさらに好ましい。
【００２９】
さらなる技術方案では、可塑剤は、ステアリン酸、パインタール油、モーター油、ナフテン油、パラフィン油、クマロン、ＲＸ−８０、パラフィン、液体ポリイソブチレン、ジオクチルセバケートの少なくとも一つを含む。そのうち、ステアリン酸は、硫黄加硫ベースを主とするシステムにおいて活性剤として機能することもでき、いくつかの金属酸化物と可溶性塩を形成し、促進剤に対する金属酸化物の活性機能を増大させ得る。可塑剤を合理的に使用することにより、ゴム混合物の弾性およびプロセス操作に適した可塑性を高めることができる。粘性を上げるために、さらに、パインタール油、クマロン、ＲＸ−８０、液体ポリイソブチレン等の増粘機能を有する助剤を好ましく用いることもできる。
【００３０】
さらなる技術方案では、ゴム組成物は、ゴムマトリックス１００重量部に対して、架橋助剤０．２〜８部、金属酸化物２〜１５部、安定剤１〜３部、ポリエチレングリコール１〜５部、加硫促進剤０〜３部を含む補助成分をさらに含む。
【００３１】
さらなる技術方案では、架橋助剤は、トリアリルシアヌレート、トリアリルイソシアヌレート、エチレングリコールジメタクリレート、トリエチレングリコールジメタクリレート、トリアリルトリメリテート、トリメチロールプロパントリメタクリレート、Ｎ，Ｎ’−ｍ−フェニレンビスマレイミド、Ｎ，Ｎ’−ビスフルフリリデンアセトン、１，２−ポリブタジエン、不飽和カルボン酸金属塩、および硫黄の少なくとも一つを含み、前記不飽和カルボン酸金属塩は、アクリル酸亜鉛、メタクリル酸亜鉛、メタクリル酸マグネシウム、メタクリル酸カルシウム、およびメタクリル酸アルミニウムの少なくとも一つを含む。
【００３２】
さらなる技術方案では、金属酸化物は、酸化亜鉛、酸化マグネシウム、酸化カルシウムの少なくとも一つを含む。
【００３３】
さらなる技術方案では、安定剤は、２，２，４−トリメチル−１，２−ジヒドロキノリンポリマー（ＲＤ）、６−エトキシ−２，２，４−トリメチル−１，２−ジヒドロキノリン（ＡＷ）、２−メルカプトベンズイミダゾール（ＭＢ）の少なくとも一つを含む。
【００３４】
さらなる技術方案では、前記ポリエチレングリコールは、２０００、３４００、４０００の分子量を有するポリエチレングリコールの少なくとも一つを含む。
【００３５】
さらなる技術方案では、前記加硫促進剤は、２−チオールベンゾチアゾール、ジベンゾチアゾールジスルフィド、テトラメチルチウラムモノスルフィド、テトラメチルチウラムジスルフィド、テトラエチルチウラムジスルフィド、ジ−ｎ−ブチルジチオカルバミン酸亜鉛、Ｎ−シクロヘキシル−２−ベンゾチアジルスルフェンアミド、Ｎ，Ｎ−ジシクロヘキシル−２−ベンゾチアジルスルフェンアミド、ビスマレイミド、エチレンチオ尿素の少なくとも一つを含む。
【００３６】
本発明の実施形態では、ゴム混合物の粘性を改善するために、ゴム組成物は増粘剤をさらに含んでもよく、前記可塑剤のうちのパインタール油、クマロン樹脂、ＲＸ−８０、および液体ポリイソブチレンは、増粘剤の機能を同時に有し、液体クマロン樹脂が固体クマロン樹脂よりも優れた増粘効果を有し、増粘剤は、さらに、Ｃ５系石油樹脂、Ｃ９系石油樹脂、水添ロジン、テルペン樹脂、アルキルフェノール樹脂、変性アルキルフェノール樹脂、アルキルフェノール−アセチレン樹脂等の通常使用される増粘剤から選択されてもよい。増粘剤の使用量は、ゴムマトリックス１００重量部に対して、通常３０重量部以下であり、より好ましくは１０重量部以下であり、さらに好ましくは５重量部以下である。
【００３７】
本発明により提供されるゴム組成物に係る架橋剤、架橋助剤および加硫促進剤はすべて架橋系に属する。
【００３８】
本発明のゴム組成物は、未架橋の混練ゴムの形態で存在してもよく、さらに架橋反応した後に、加硫したゴムの形態で存在してもよい。加硫したゴムは単に加硫ゴムと呼ぶこともできる。
【００３９】
本発明は、
【００４０】
（１）密閉式混練機の温度と回転子の回転数を設定し、用いられるゴム組成物中の架橋系以外の成分を順次に密閉式混練機に投入して混練した後、架橋系を添加し、混練後にゴムを排出させ、得られた混練ゴムをオープンロールで薄通ししてシートとして取り出し、放置する工程であって、架橋系は架橋剤を含み、架橋助剤および加硫促進剤の少なくとも一つをさらに含んでもよいゴム混練工程と、
【００４１】
（２）金型のキャビティ内に混練ゴムを充填し、プレス加硫機で加熱加圧加硫した後、離型することで加硫ゴムが得られる工程であって、加硫ゴムの機械的強度および圧縮永久歪み耐性を改善するために、さらに二段階加硫プロセスを用いて加硫を行ってもよい加硫工程と、
【００４２】
を含む前記ゴム組成物の加工方法をさらに提供する。
【００４３】
本発明は、使用されるゴム混合物が前記ゴム組成物からなる全ゴムホースをさらに提供する。
【００４４】
（１）まず、架橋系以外のゴム組成物の成分を重量部に応じて順次に密閉式混練機に添加して混練した後、架橋系を添加し均一に混練してから排出させ、混練ゴムを得て、混練ゴムをオープンロールで薄通ししてからシートとして取り出し、加硫するために放置する工程であって、架橋系は架橋剤を含み、架橋助剤および加硫促進剤の少なくとも一つをさらに含んでもよいゴム混練工程と、
【００４５】
（２）コールドフィード押出機を用いて、マンドレル上にゴム層を押し出してホースブランクを得て、蒸気加硫を行ってから冷却し、マンドレルから取り外し、トリミングし、検査し、入庫してゴムホースを得る押出と成形工程と、
【００４６】
を含む前記全ゴムホースの製造方法。
【００４７】
本発明は、内側ゴム層および外側ゴム層の少なくとも一つが前記ゴム組成物からなる自動車用ラジエータゴムホースをさらに提供する。
【００４８】
本発明は、
【００４９】
（１）密閉式混練機の温度および回転子の回転数を適切に設定し、架橋系以外のゴム組成物の成分を重量部に応じて順次に密閉式混練機に添加して混練した後、架橋系を添加し均一に混練してから排出させ、混練ゴムを得て、混練ゴムをオープンロールで薄通ししてからシートとして取り出し、加硫するために放置する工程であって、架橋系は架橋剤を含み、架橋助剤および加硫促進剤の少なくとも一つをさらに含んでもよいゴム混練工程と、
【００５０】
（２）コールドフィード押出機を用いて、内側ゴム層を押し出した後、内側ゴム層に繊維強化層を編み、さらに、外側ゴム層を押し出してホースブランクを得て、加硫のためにホースブランクを切断する押出と成形工程と、
【００５１】
（３）マンドレルをホースブランクに挿入し、蒸気加硫を行ってから冷却し、マンドレルから取り外し、トリミングし、検査し、入庫して自動車用ラジエータゴムホースを得る加硫工程と、
【００５２】
を含む自動車用ラジエータゴムホースの製造方法をさらに提供する。
【００５３】
本発明は、内側ゴム層および外側ゴム層の少なくとも一つが前記ゴム組成物からなる空調ゴムホースをさらに提供する。
【００５４】
本発明は、
【００５５】
（１）密閉式混練機の温度および回転子の回転数を適切に設定し、架橋系以外のゴム組成物の成分を重量部に応じて順次に密閉式混練機に添加して混練した後、架橋系を添加し均一に混練してから排出させ、混練ゴムを得て、混練ゴムをオープンロールで薄通ししてからシートとして取り出し、加硫するために放置する工程であって、架橋系は架橋剤を含み、架橋助剤および加硫促進剤の少なくとも一つをさらに含んでもよいゴム混練工程と、
【００５６】
（２）マンドレルを用意し、マンドレル上にナイロンアロイライニングを押し出し、内側ゴム層を押し出して、繊維強化層を編み、次いで外側ゴム層を押し出す押出と成形工程と、
【００５７】
（３）テープ巻付加硫を行い、テープの巻付を解き、マンドレルから取り外して切断することで空調ゴムホースを得る加硫工程と、
【００５８】
を含む空調ゴムホースの製造方法をさらに提供する。
【００５９】
さらなる技術方案では、前記ラジエータゴムホースまたは空調ゴムホースの外側ゴム層に用いられるゴム混合物は、繊維強化層との粘着性を向上させるために粘着剤をさらに含んでもよい。粘着剤の成分は、ポリイソシアネート塩であってもよく、使用量は１〜３重量部が好ましい。
【００６０】
本発明は、内側ゴム層および外側ゴム層の少なくとも一つが前記ゴム組成物からなるゴムホース組立体をさらに提供する。
【００６１】
本発明は、
【００６２】
（１）オープンロールまたは密閉式混練機を用いて、前記内側ゴム層および外側ゴム層の原料をそれぞれ内層混練ゴムおよび外層混練ゴムに加工し、検出に合格してから、不純物を濾過によって除去するゴム混練工程と、
【００６３】
（２）コールドフィード押出機を用いて内側ゴム層を押し出し、さらに、内側ゴム層の外面にアラミド繊維層を編み、最後に、外側ゴム層押出機により外層混練ゴムを押し出し、前記アラミド繊維層の外面を被覆してホースブランクを形成するホースブランクの成形工程と、
【００６４】
（３）前記ホースブランクをホースモールドのマンドレル上に装着し、蒸気加硫缶に置き、蒸気で０．９ＭＰａに加圧し、１７５℃に加温し、２５分間加硫して加硫ゴムホースを得る加硫工程と、
【００６５】
（４）前記加硫ゴムホースを洗浄して裁断した後、各ホースの両端にプレオープンしたクランプフープを接着してゴムホース組立体を得るクランプフープの装着工程と、
【００６６】
を含むゴムホース組立体の製造方法をさらに提供する。
【００６７】
従来技術と比較して、本発明の有益な効果は、他の配合成分が同一または類似する条件で、分岐ポリエチレンを含むゴム組成物は、より高い引張強さおよび引裂特性を有することである。このようなゴム組成物を原料としてゴムホースを製造することにより、製造および使用過程においてゴムホースが引裂する確率を著しく低下させることができる。また、このようなゴム組成物は、１５０℃熱空気老化防止性がＥＰＲを単独で用いたゴム組成物と同じレベルに維持されることができ、あるいは、やや優位にあり、現在同じタイプの自動車用ラジエータゴムホースおよび空調ゴムホースに対する高温耐性という使用要求を満たすことができる。
【発明を実施するための形態】
【００６８】
以下、実施例により本発明に係るゴム組成物とゴムホースについてさらに説明する。以下の実施例は、単に技術方案を説明するためのものであり、本発明の内容を制限することを意図するものではない。実施例では、特に断りがない限り、重量部である。
【００６９】
本発明の実施形態をより明確に説明するために、本発明に係る材料を以下に定義する。
【００７０】
架橋系は、架橋剤を含み、架橋助剤および加硫促進剤の少なくとも一つをさらに含んでもよい。
【００７１】
本発明において、ゴムマトリックスに用いられるＥＰＭは、ムーニー粘度ＭＬ（１＋４）１２５℃が２０〜５０であることが好ましく、エチレンの含有量が４５〜６０％であることが好ましい。使用されるＥＰＤＭのムーニー粘度ＭＬ（１＋４）１２５℃は、２０〜１００が好ましく、４０〜８０がより好ましく、エチレンの含有量は、５５〜７５％が好ましく、第三モノマーは、５−エチリデン−２−ノルボルネン、５−ビニル−２−ノルボルネンまたはジシクロペンタジエンであり、第三モノマーの含有量は１％〜７％である。
【００７２】
使用される分岐ポリエチレンは、（α−ジイミン）ニッケル触媒で触媒助剤の作用下でエチレンの単独重合を触媒することによって得られる。使用される（α−ジイミン）ニッケル触媒の構造、合成方法およびそれによる分岐ポリエチレンの調製方法は、先行技術に開示されており、ＣＮ１０２８２７３１２Ａ、ＣＮ１０１８１２１４５Ａ、ＣＮ１０１５３１７２５Ａ、ＣＮ１０４９２６９６２Ａ、ＵＳ６１０３６５８、ＵＳ６６６０６７７に記載される技術を使用することができるが、これらに限定されない。
【００７３】
用いられる分岐ポリエチレンは、分岐度が６０〜１３０分岐／１０００炭素、重量平均分子量が６．６万〜５１．８万、ムーニー粘度ＭＬ（１＋４）１２５℃が６〜１０２であることを特徴とする。ここで、分岐度は１Ｈ−ＮＭＲにより測定され、各分岐モル％は１３Ｃ−ＮＭＲにより測定された。
【００７４】
詳細は以下の表のとおりである。
【表１】
2020507000.tif 000002
【００７５】
具体的な実施形態および関連実験に係るゴム性能試験方法：
【００７６】
１、硬さ試験：中国国家標準ＧＢ／Ｔ５３１．１−２００８に従って、硬さ試験機で試験を行い、試験温度を室温とした。
【００７７】
２、引張強さ、切断時伸び性能試験：中国国家標準ＧＢ／Ｔ５２８−２００９に従って、電子引張試験機で試験を行い、引張速度を５００ｍｍ／分、試験温度を２３±２℃、サンプルを２型ダンベル状サンプルとした。
【００７８】
３、引裂性能試験：中国国家標準ＧＢ／Ｔ５２９−２００８に従って、電子引張試験機で試験を行い、引張速度を５００ｍｍ／分、試験温度を２３±２℃、サンプルを直角形のサンプルとした。
【００７９】
４、ムーニー粘度試験：中国国家標準ＧＢ／Ｔ１２３２．１−２０００に従って、ムーニー粘度計で試験を行い、試験温度を１２５℃とし、１分間予熱し、４分間試験を行った。
【００８０】
５、熱空気老化加速試験：中国国家標準ＧＢ／Ｔ３５１２−２００１に従って、熱老化試験チャンバーで行い、試験条件を１５０℃×７２ｈとした。
【００８１】
６、最適加硫時間Ｔｃ９０試験：中国国家標準ＧＢ／Ｔ１６５８４−１９９６に従って、ローターレス加硫機で行い、試験温度を１７０℃とした。
【００８２】
以下、実施例１〜１２および比較例１、２の加硫条件は、同様に、温度：１７０℃、圧力：１６ＭＰａ、時間Ｔｃ９０＋１ｍｉｎとした。
【００８３】
実施例１：
【００８４】
用いられた分岐ポリエチレンの番号はＰＥＲ−７であった。
【００８５】
加工工程は次のとおりである。
【００８６】
（１）ゴム混練：密閉式混練機の温度を１００℃、回転子の回転数を５０ｒｐｍに設定し、ＥＰＤＭ  ９０部および分岐ポリエチレン１０部を添加して９０秒間予備加圧して混練し、ＰＥＧ４０００  ２部、老化防止剤ＲＤ  １部を添加して３０秒間混練した。次いでゴム混合物にカーボンブラックＮ５５０  ８０部、パラフィン油ＳＵＮＰＡＲ２２８０  ２０部を添加して３分間混練した。最後に、架橋剤であるジクミルパーオキサイド（ＤＣＰ）３部、架橋助剤であるトリアリルイソシアヌレート（ＴＡＩＣ）１部をを添加して、２分間混練した後にゴムを排出させた。混練ゴムをロール温度６０℃のオープンロールで薄通しして、厚さが２．５ｍｍ程度のシートを得て２０時間放置した。
【００８７】
（２）加硫後、１６時間放置してから、各試験を行った。
【００８８】
実施例２：
【００８９】
用いられた分岐ポリエチレンの番号はＰＥＲ−６であった。
【００９０】
加工工程は次のとおりである。
【００９１】
（１）ゴム混練：密閉式混練機の温度を９０℃、回転子の回転数を５０ｒｐｍに設定し、ＥＰＤＭ  ８５部および分岐ポリエチレン１５部を添加して９０秒間予備加圧して混練し、ＰＥＧ４０００  ２部、老化防止剤ＲＤ  １部を添加して３０秒間混練した。次いでゴム混合物にカーボンブラックＮ５５０  ８０部、パラフィン油ＳＵＮＰＡＲ２２８０  ３０部を添加して３分間混練した。最後に、架橋剤であるジクミルパーオキサイド（ＤＣＰ）３部、架橋助剤であるトリアリルイソシアヌレート（ＴＡＩＣ）１部を添加して、２分間混練した後にゴムを排出させた。混練ゴムをロール温度６０℃のオープンロールで薄通しして、厚さが２．５ｍｍ程度のシートを得て２０時間放置した。
【００９２】
（２）加硫後、１６時間放置してから、各試験を行った。
【００９３】
実施例３：
【００９４】
用いられた分岐ポリエチレンの番号はＰＥＲ−４であった。
【００９５】
加工工程は次のとおりである。
【００９６】
（１）ゴム混練：密閉式混練機の温度を７０℃、回転子の回転数を５０ｒｐｍに設定し、ＥＰＤＭ  ７０部および分岐ポリエチレン３０部を添加して９０秒間予備加圧して混練し、ＰＥＧ４０００  ２部、老化防止剤ＲＤ  １部を添加して３０秒間混練した。次いでゴム混合物にカーボンブラックＮ５５０  ８０部、パラフィン油ＳＵＮＰＡＲ２２８０  ３０部を添加して３分間混練した。最後に、架橋剤であるジクミルパーオキサイド（ＤＣＰ）３部、架橋助剤であるトリアリルイソシアヌレート（ＴＡＩＣ）１部をを添加して、２分間混練した後にゴムを排出させた。混練ゴムをロール温度６０℃のオープンロールで薄通しして、厚さが２．５ｍｍ程度のシートを得て２０時間放置した。
【００９７】
（２）加硫後、１６時間放置してから、各試験を行った。
【００９８】
実施例４：
【００９９】
用いられた分岐ポリエチレンの番号はＰＥＲ−５であった。
【０１００】
加工工程は次のとおりである。
【０１０１】
（１）ゴム混練：密閉式混練機の温度を９０℃、回転子の回転数を５０ｒｐｍに設定し、ＥＰＤＭ  ５０部および分岐ポリエチレン５０部を添加して９０秒間予備加圧して混練し、ＰＥＧ４０００  ２部、老化防止剤ＲＤ  １部を添加して３０秒間混練した。次いでゴム混合物にカーボンブラックＮ５５０  ８０部、パラフィン油ＳＵＮＰＡＲ２２８０  ３０部を添加して３分間混練した。最後に、架橋剤であるジクミルパーオキサイド（ＤＣＰ）３部、架橋助剤であるトリアリルイソシアヌレート（ＴＡＩＣ）１部を添加して、２分間混練した後にゴムを排出させた。混練ゴムをロール温度６０℃のオープンロールで薄通しして、厚さが２．５ｍｍ程度のシートを得て２０時間放置した。
【０１０２】
（２）加硫後、１６時間放置してから、各試験を行った。
【０１０３】
実施例５：
【０１０４】
用いられた分岐ポリエチレンの番号はＰＥＲ−５であった。
【０１０５】
加工工程は次のとおりである。
【０１０６】
（１）ゴム混練：密閉式混練機の温度を９０℃、回転子の回転数を５０ｒｐｍに設定し、ＥＰＭ  ２０部、ＥＰＤＭ  ３０部および分岐ポリエチレン５０部を添加して９０秒間予備加圧して混練し、ＰＥＧ４０００  ２部、老化防止剤ＲＤ  １部を添加して３０秒間混練した。次いでゴム混合物にカーボンブラックＮ５５０  １００部、パラフィン油ＳＵＮＰＡＲ２２８０  ３０部を添加して３分間混練した。最後に、架橋剤であるジクミルパーオキサイド（ＤＣＰ）３部、架橋助剤であるトリアリルイソシアヌレート（ＴＡＩＣ）１部を添加して、２分間混練した後にゴムを排出させた。混練ゴムをロール温度６０℃のオープンロールで薄通しして、厚さが２．５ｍｍ程度のシートを得て２０時間放置した。
【０１０７】
（２）加硫後、１６時間放置してから、各試験を行った。
【０１０８】
実施例６：
【０１０９】
用いられた分岐ポリエチレンの番号はＰＥＲ−５であった。
【０１１０】
加工工程は次のとおりである。
【０１１１】
（１）ゴム混練：密閉式混練機の温度を９０℃、回転子の回転数を５０ｒｐｍに設定し、ＥＰＤＭ  ３０部および分岐ポリエチレン７０部を添加して９０秒間予備加圧して混練し、ＰＥＧ４０００  ２部、老化防止剤ＲＤ  ２部を添加して３０秒間混練した。次いでゴム混合物にカーボンブラックＮ５５０  １７０部、パラフィン油ＳＵＮＰＡＲ２２８０  １００部を添加して３分間混練した。最後に、架橋剤であるジクミルパーオキサイド（ＤＣＰ）８部、架橋助剤であるトリアリルイソシアヌレート（ＴＡＩＣ）３部をを添加して、２分間混練した後にゴムを排出させた。混練ゴムをロール温度６０℃のオープンロールで薄通しして、厚さが２．５ｍｍ程度のシートを得て２０時間放置した。
【０１１２】
（２）加硫後、１６時間放置してから、各試験を行った。
【０１１３】
実施例７：
【０１１４】
用いられた分岐ポリエチレンの番号はＰＥＲ−５であった。
【０１１５】
加工工程は次のとおりである。
【０１１６】
（１）ゴム混練：密閉式混練機の温度を９０℃、回転子の回転数を５０ｒｐｍに設定し、分岐ポリエチレン１００部を添加して９０秒間予備加圧して混練し、ＰＥＧ４０００  ２部、老化防止剤ＲＤ  １部を添加して３０秒間混練した。次いでゴム混合物にカーボンブラックＮ５５０  ８０部、パラフィン油ＳＵＮＰＡＲ２２８０  ２０部を添加して３分間混練した。最後に、架橋剤であるジクミルパーオキサイド（ＤＣＰ）３部、架橋助剤であるトリアリルイソシアヌレート（ＴＡＩＣ）１部を添加して、２分間混練した後にゴムを排出させた。混練ゴムをロール温度６０℃のオープンロールで薄通しして、厚さが２．５ｍｍ程度のシートを得て２０時間放置した。
【０１１７】
（２）加硫後、１６時間放置してから、各試験を行った。
【０１１８】
比較例１：
【０１１９】
加工工程は次のとおりである。
【０１２０】
（１）ゴム混練：密閉式混練機の温度を９０℃、回転子の回転数を５０ｒｐｍに設定し、ＥＰＤＭ  １００部を添加して９０秒間予備加圧して混練し、ＰＥＧ４０００  ２部、老化防止剤ＲＤ  １部を添加して３０秒間混練した。次いでゴム混合物にカーボンブラックＮ５５０  ８０部およびパラフィン油ＳＵＮＰＡＲ２２８０  ２０部を添加して３分間混練した。最後に、架橋剤であるジクミルパーオキサイド（ＤＣＰ）３部、架橋助剤であるトリアリルイソシアヌレート（ＴＡＩＣ）１部をを添加して、２分間混練した後にゴムを排出させた。混練ゴムをロール温度６０℃のオープンロールで薄通しして、厚さが２．５ｍｍ程度のシートを得て２０時間放置した。
【０１２１】
（２）加硫後、１６時間放置してから、各試験を行った。
【表２】
2020507000.tif 000003
【０１２２】
実施例８：
【０１２３】
用いられた分岐ポリエチレンの番号はＰＥＲ−３およびＰＥＲ−５であった。
【０１２４】
加工工程は次のとおりである。
【０１２５】
（１）ゴム混練：密閉式混練機の温度を９０℃、回転子の回転数を５０ｒｐｍに設定し、ＰＥＲ−３  ３０部およびＰＥＲ−５  ７０部を添加して９０秒間予備加圧して混練し、酸化亜鉛５部、ステアリン酸１部、ＰＥＧ４０００  ２部、老化防止剤ＲＤ  １部を添加して３０秒間混練した。次いでゴム混合物にカーボンブラックＮ５５０  １００部、炭酸カルシウム１００部およびパラフィン油ＳＵＮＰＡＲ２２８０  ８０部を添加して３分間混練した。最後に、架橋剤であるジクミルパーオキサイド（ＤＣＰ）４部、架橋助剤であるトリアリルイソシアヌレート（ＴＡＩＣ）２部を添加して、２分間混練した後にゴムを排出させた。混練ゴムをロール温度６０℃のオープンロールで薄通しして、厚さが２．５ｍｍ程度のシートを得て２０時間放置した。
【０１２６】
（２）加硫後、１６時間放置してから、各試験を行った。
【０１２７】
実施例９：
【０１２８】
用いられた分岐ポリエチレンの番号はＰＥＲ−４であった。
【０１２９】
加工工程は次のとおりである。
【０１３０】
（１）ゴム混練：密閉式混練機の温度を６０℃、回転子の回転数を５０ｒｐｍに設定し、ＥＰＤＭ  ３０部および分岐ポリエチレン７０部を添加して９０秒間予備加圧して混練し、酸化亜鉛５部、ステアリン酸１部、ＰＥＧ４０００  ２部、老化防止剤ＲＤ  １部を添加して３０秒間混練した。次いでゴム混合物にカーボンブラックＮ５５０  ３０部、カーボンブラックＮ７７４  ５０部、パラフィン油ＳＵＮＰＡＲ２２８０  １５部を添加して３分間混練した。最後に、架橋剤であるジクミルパーオキサイド（ＤＣＰ）３部および架橋助剤であるトリアリルイソシアヌレート（ＴＡＩＣ）１部を添加して、２分間混練した後にゴムを排出させた。混練ゴムをロール温度６０℃のオープンロールで薄通しして、厚さが２．５ｍｍ程度のシートを得て２０時間放置した。
【０１３１】
（２）加硫後、１６時間放置してから、各試験を行った。
【０１３２】
実施例１０：
【０１３３】
用いられた分岐ポリエチレンの番号はＰＥＲ−５であった。
【０１３４】
加工工程は次のとおりである。
【０１３５】
（１）ゴム混練：密閉式混練機の温度を９０℃、回転子の回転数を５０ｒｐｍに設定し、ＥＰＤＭ  ７０部および分岐ポリエチレン３０部を添加して９０秒間予備加圧して混練し、酸化亜鉛３部、ＰＥＧ４０００  ２部、老化防止剤ＲＤ  １部を添加して３０秒間混練した。次いでゴム混合物にカーボンブラックＮ５５０  ５０部、パラフィン油ＳＵＮＰＡＲ２２８０  １０部を添加して３分間混練した。最後に、架橋剤であるジクミルパーオキサイド（ＤＣＰ）１部、架橋助剤であるトリアリルイソシアヌレート（ＴＡＩＣ）０．３部、架橋剤である硫黄０．５部、Ｎ−シクロヘキシル−２−ベンゾチアゾールスルフェンアミド（ＣＺ）１部およびテトラメチルチウラムジスルフィド（ＴＭＴＤ）０．８部をを添加して、２分間混練した後にゴムを排出させた。混練ゴムをロール温度６０℃のオープンロールで薄通しして、厚さが２．５ｍｍ程度のシートを得て２０時間放置した。
【０１３６】
（２）加硫後、１６時間放置してから、各試験を行った。
【０１３７】
実施例１１：
【０１３８】
用いられた分岐ポリエチレンの番号はＰＥＲ−２およびＰＥＲ−５であった。
【０１３９】
加工工程は次のとおりである。
【０１４０】
（１）ゴム混練：密閉式混練機の温度を９０℃、回転子の回転数を５０ｒｐｍに設定し、ＰＥＲ−２  ２０部およびＰＥＲ−５  ８０部を添加して９０秒間予備加圧して混練し、酸化亜鉛１０部、ステアリン酸１部、ＰＥＧ４０００  ２部、老化防止剤ＲＤ  １部を添加して３０秒間混練した。次いでゴム混合物にカーボンブラックＮ５５０  ４０部、カーボンブラック７７４  ６０部、パラフィン油ＳＵＮＰＡＲ２２８０  ２０部を添加して３分間混練した。最後に、架橋剤であるジクミルパーオキサイド（ＤＣＰ）３部、架橋助剤である１，２−ポリブタジエン８部を添加して、２分間混練した後にゴムを排出させた。混練ゴムをロール温度６０℃のオープンロールで薄通しして、厚さが２．５ｍｍ程度のシートを得て２０時間放置した。
【０１４１】
（２）加硫後、１６時間放置してから、各試験を行った。
【０１４２】
実施例１２：
【０１４３】
用いられた分岐ポリエチレンの番号はＰＥＲ−１およびＰＥＲ−５であった。
【０１４４】
加工工程は次のとおりである。
【０１４５】
（１）ゴム混練：密閉式混練機の温度を９０℃、回転子の回転数を５０ｒｐｍに設定し、ＰＥＲ−１  １０部およびＰＥＲ−５  ９０部を添加して９０秒間予備加圧して混練し、酸化マグネシウム５部、ステアリン酸１部、ＰＥＧ４０００  ２部、老化防止剤ＲＤ  １部を添加して３０秒間混練した。次いでゴム混合物にカーボンブラックＮ５５０  １００部、パラフィン油ＳＵＮＰＡＲ２２８０  ３０部を添加して３分間混練した。最後に、架橋剤であるジクミルパーオキサイド（ＤＣＰ）５部、架橋助剤であるトリアリルイソシアヌレート（ＴＡＩＣ）２部を添加して、２分間混練した後にゴムを排出させた。混練ゴムをロール温度６０℃のオープンロールで薄通しして、厚さが２．５ｍｍ程度のシートを得て２０時間放置した。
【０１４６】
（２）加硫後、１６時間放置してから、各試験を行った。
【０１４７】
比較例２：
【０１４８】
加工工程は次のとおりである。
【０１４９】
（１）ゴム混練：密閉式混練機の温度を６０℃、回転子の回転数を５０ｒｐｍに設定し、ＥＰＤＭ  １００部を添加して９０秒間予備加圧して混練し、酸化亜鉛５部、ステアリン酸１部、ＰＥＧ４０００  ２部、老化防止剤ＲＤ  １部を添加して３０秒間混練した。次いでゴム混合物にカーボンブラックＮ５５０  ３０部、カーボンブラックＮ７７４  ５０部、パラフィン油ＳＵＮＰＡＲ２２８０  ３０部を添加して３分間混練した。最後に、架橋剤であるジクミルパーオキサイド（ＤＣＰ）３部、架橋助剤であるトリアリルイソシアヌレート（ＴＡＩＣ）１部を添加して、２分間混練した後にゴムを排出させた。混練ゴムをロール温度６０℃のオープンロールで薄通しして、厚さが２．５ｍｍ程度のシートを得て２０時間放置した。
【０１５０】
（２）加硫後、１６時間放置してから、各試験を行った。
【表３】
2020507000.tif 000004
【０１５１】
実施例１３：
【０１５２】
自動車用ラジエータゴムホースは、その内側ゴム層に用いられたゴム組成物が実施例７に用いられたゴム組成物である。その製造プロセスは以下のとおりである。
【０１５３】
（１）ゴム混練：密閉式混練機の温度を９０℃、回転子の回転数を５０ｒｐｍに設定し、分岐ポリエチレン１００部を添加して９０秒間予備加圧して混練し、ＰＥＧ４０００  ２部、老化防止剤ＲＤ  １部を添加して３０秒間混練した。次いでゴム混合物にカーボンブラックＮ５５０  ８０部、パラフィン油ＳＵＮＰＡＲ２２８０  ２０部を添加して３分間混練した。最後に、架橋剤であるジクミルパーオキサイド（ＤＣＰ）３部、架橋助剤であるトリアリルイソシアヌレート（ＴＡＩＣ）１部を添加して、２分間混練した後にゴムを排出させた。混練ゴムをオープンロールで薄通ししてから、シートとして取り出し、加硫のために放置した。
【０１５４】
（２）押出と成形：コールドフィード押出機を用いて、内側ゴム層を押し出した後、内側ゴム層に繊維強化層を編み、さらに、外側ゴム層を押し出してホースブランクを得て、加硫のためにホースブランクを切断した。
【０１５５】
（３）加硫：マンドレルをホースブランクに挿入し、高温蒸気加硫を採用し、温度が１６５℃、蒸気圧が１ＭＰａになると、２５分間加硫してから、冷却し、マンドレルから取り外し、トリミングし、検査し、入庫して自動車用ラジエータゴムホースを得た。内側ゴム層に用いられたゴム組成物は、実施例７に用いられたゴム組成物であった。
【０１５６】
実施例１４：
【０１５７】
自動車用ラジエータゴムホースは、その外側ゴム層に用いられたゴム組成物が実施例７に用いられたゴム組成物である。その製造プロセスは実施例１３と同じであった。
【０１５８】
実施例１５：
【０１５９】
自動車用ラジエータゴムホースは、その内側ゴム層および外側ゴム層に用いられたゴム組成物がすべて実施例７に用いられたゴム組成物である。その製造プロセスは実施例１３と同じであった。
【０１６０】
実施例１６：
【０１６１】
空調ゴムホースは、内側ゴム層に用いられたゴム組成物が実施例９に用いられたゴム組成物である。その製造プロセスは以下のとおりである。
【０１６２】
（１）ゴム混練：密閉式混練機の温度を６０℃、回転子の回転数を５０ｒｐｍに設定し、ＥＰＤＭ  ３０部および分岐ポリエチレン７０部を添加して９０秒間予備加圧して混練し、酸化亜鉛５部、ステアリン酸１部、ＰＥＧ４０００  ２部、老化防止剤ＲＤ  １部を添加して３０秒間混練した。次いでゴム混合物にカーボンブラックＮ５５０  ３０部、カーボンブラックＮ７７４  ５０部、パラフィン油ＳＵＮＰＡＲ２２８０  １５部を添加して３分間混練した。最後に、架橋剤であるジクミルパーオキサイド（ＤＣＰ）３部、１部の架橋助剤であるＮ，Ｎ’−ｍ−フェニレンビスマレイミド（ＨＶＡ−２）、架橋助剤である硫黄０．３部を添加して、２分間混練した後にゴムを排出させた。混練ゴムをオープンロールで薄通ししてから、シートとして取り出し、加硫のために放置した。
【０１６３】
（２）押出と成形：マンドレルを用意し、マンドレル上にナイロンアロイライニングを押し出し、内側ゴム層を押し出して、繊維強化層を編み、次いで外側ゴム層を押し出した。
【０１６４】
（３）加硫：テープ巻付加硫プロセスを利用し、温度１６５℃、蒸気圧１ＭＰａ、加硫時間２５分間とし、次いで、テープの巻付を解き、マンドレルから取り外して切断した。空調ゴムホースを得た。
【０１６５】
実施例１７：
【０１６６】
空調ゴムホースは、その外側ゴム層に用いられたゴム組成物が実施例９に用いられたゴム組成物である。その製造プロセスは実施例１６と同じであった。
【０１６７】
実施例１８：
【０１６８】
空調ゴムホースは、内側ゴム層および外側ゴム層に用いられたゴム組成物がすべて実施例９に用いられたゴム組成物である。その製造プロセスは実施例１６と同じであった。
【０１６９】
実施例１９：
【０１７０】
ゴムホース組立体は、製造プロセスが次のとおりである。
【０１７１】
（１）ゴム混練：内側ゴム層に用いられたゴム組成物の成分および含有量として、分岐ポリエチレンＰＥＲ−４  １００部、老化防止剤ＲＤ  １部、カーボンブラックＮ５５０  ８０部、炭酸カルシウム２０部、パラフィン油ＳＵＮＰＡＲ２２８０  ４０部、ジクミルパーオキサイド（ＤＣＰ）３部およびＮ，Ｎ’−ｍ−フェニレンビスマレイミド１部であった。外側ゴム層に用いられたゴム組成物の成分および含有量として、分岐ポリエチレンＰＥＲ−４  １００部、老化防止剤ＲＤ  １部、カーボンブラックＮ５５０  ８０部、炭酸カルシウム２０部、パラフィン油ＳＵＮＰＡＲ２２８０  ５０部、ジクミルパーオキサイド３部およびＮ，Ｎ’−ｍ−フェニレンビスマレイミド１部であった。
【０１７２】
オープンロールまたは密閉式混練機を用いて、前記内側ゴム層および外側ゴム層の原料をそれぞれ内層混練ゴムおよび外層混練ゴムに加工し、検出に合格してから、不純物を濾過によって除去した。
【０１７３】
（２）ホースブランクの成形：コールドフィード押出機を用いて内側ゴム層を押し出し、さらに、内側ゴム層の外面にアラミド繊維層を編み、最後に、外側ゴム層押出機により外層混練ゴムを押し出し、前記アラミド繊維層の外面を被覆してホースブランクを形成した。
【０１７４】
（３）加硫：前記ホースブランクをホースモールドのマンドレル上に装着し、蒸気加硫缶に置き、蒸気で０．９ＭＰａに加圧し、１７５℃に加温し、２５分間加硫して加硫ゴムホースを得た。
【０１７５】
（４）クランプフープの装着：前記加硫ゴムホースを洗浄して裁断した後、各ホースの両端にプレオープンしたクランプフープを接着してゴムホース組立体を得た。
【０１７６】
実施例２０
【０１７７】
空調ゴムホースは、内側ゴム層および外側ゴム層に用いられたゴム組成物が同一のゴム組成物である。その製造プロセスは以下のとおりである。
【０１７８】
（１）ゴム混練：密閉式混練機の温度を６０℃、回転子の回転数を５０ｒｐｍに設定し、分岐ポリエチレンＰＥＲ−１０  １００部を添加して９０秒間予備加圧して混練し、酸化亜鉛５部、ステアリン酸１部、ＰＥＧ４０００  ２部、老化防止剤ＭＢ  １部を添加して３０秒間混練した。次いでゴム混合物にカーボンブラックＮ５５０  ３０部、カーボンブラックＮ７７４  ５０部、パラフィン油ＳＵＮＰＡＲ２２８０  １５部を添加して３分間混練した。最後に、架橋剤であるジクミルパーオキサイド（ＤＣＰ）３部、架橋助剤であるＮ，Ｎ’−ｍ−フェニレンビスマレイミド（ＨＶＡ−２）１部、架橋助剤である硫黄０．３部を添加して、２分間混練した後にゴムを排出させた。混練ゴムをオープンロールで薄通ししてから、シートとして取り出し、加硫のために放置した。
【０１７９】
（２）押出と成形：マンドレルを用意し、マンドレル上にナイロンアロイライニングを押し出し、内側ゴム層を押し出して、繊維強化層を編み、次いで外側ゴム層を押し出した。
【０１８０】
（３）加硫：テープ巻付加硫プロセスを利用し、温度１６５℃、蒸気圧１ＭＰａ、加硫時間２５分間とし、次いで、テープの巻付を解き、マンドレルから取り外して切断した。空調ゴムホースを得た。
【０１８１】
本実施例のゴム組成物の混練ゴムをモールドプレスすることで試験サンプルを作製し、試験性能は以下のとおりであった。
【０１８２】
硬さ：６８、引張強さ：２６．３ＭＰａ、切断時伸び：４６８％、引裂強さ：６０Ｎ／ｍｍ。
【０１８３】
実施例２１
【０１８４】
自動車用ラジエータゴムホースは、内側ゴム層および外側ゴム層に用いられたゴム組成物が同一のゴム組成物である。その製造プロセスは以下のとおりである。
【０１８５】
（１）ゴム混練：密閉式混練機の温度を９０℃、回転子の回転数を５０ｒｐｍに設定し、分岐ポリエチレンＰＥＲ−１１  １００部を添加して９０秒間予備加圧して混練し、ＰＥＧ４０００  ２部、老化防止剤ＭＢ  １部、老化防止剤ＲＤ  １部、固体クマロン３部を添加して３０秒間混練した。次いでゴム混合物にカーボンブラックＮ５５０  ７０部、パラフィン油ＳＵＮＰＡＲ２２８０  １５部を添加して３分間混練した。最後に、架橋剤であるジクミルパーオキサイド（ＤＣＰ）３部、架橋助剤であるトリアリルイソシアヌレート（ＴＡＩＣ）１部を添加して、２分間混練した後にゴムを排出させた。混練ゴムをオープンロールで薄通ししてから、シートとして取り出し、加硫のために放置した。
【０１８６】
（２）押出と成形：コールドフィード押出機を用いて、内側ゴム層を押し出した後、内側ゴム層に繊維強化層を編み、さらに、外側ゴム層を押し出してホースブランクを得て、加硫のためにホースブランクを切断した。
【０１８７】
（３）加硫：マンドレルをホースブランクに挿入し、高温蒸気加硫を採用し、温度が１６５℃、蒸気圧が１ＭＰａになると、２５分間加硫してから、冷却し、マンドレルから取り外し、トリミングし、検査し、入庫して自動車用ラジエータゴムホースを得た。
【０１８８】
本実施例のゴム組成物の混練ゴムをモールドプレスすることで試験サンプルを作製し、試験性能は以下のとおりであった。
【０１８９】
硬さ：６６、引張強さ：２７．８ＭＰａ、切断時伸び：５３２％、引裂強さ：６２Ｎ／ｍｍ。
【０１９０】
実施例２２
【０１９１】
自動車用ラジエータゴムホースは、内側ゴム層および外側ゴム層に用いられたゴム組成物が同一のゴム組成物である。その製造プロセスは以下のとおりである。
【０１９２】
（１）ゴム混練：密閉式混練機の温度を９０℃、回転子の回転数を５０ｒｐｍに設定し、分岐ポリエチレンＰＥＲ−１２  １００部を添加して９０秒間予備加圧して混練し、ＰＥＧ４０００  ２部、老化防止剤ＭＢ  １部、固体クマロン２部、変性アルキルフェノール樹脂ＴＫＭ−Ｍ  ３部を添加して３０秒間混練した。次いでゴム混合物にカーボンブラックＮ５５０  ８０部、パラフィン油ＳＵＮＰＡＲ２２８０  ２０部を添加して３分間混練した。最後に、架橋剤であるジクミルパーオキサイド（ＤＣＰ）３部、架橋助剤であるトリアリルイソシアヌレート（ＴＡＩＣ）１部を添加して、２分間混練した後にゴムを排出させた。混練ゴムをオープンロールで薄通ししてから、シートとして取り出し、加硫のために放置した。
【０１９３】
（２）押出と成形：コールドフィード押出機を用いて、内側ゴム層を押し出した後、内側ゴム層に繊維強化層を編み、さらに、外側ゴム層を押し出してホースブランクを得て、加硫のためにホースブランクを切断した。
【０１９４】
（３）加硫：マンドレルをホースブランクに挿入し、高温蒸気加硫を採用し、温度が１６５℃、蒸気圧が１ＭＰａになると、２５分間加硫してから、冷却し、マンドレルから取り外し、トリミングし、検査し、入庫して自動車用ラジエータゴムホースを得た。
【０１９５】
本実施例のゴム組成物の混練ゴムをモールドプレスすることで試験サンプルを作製し、試験性能は以下のとおりであった。
【０１９６】
硬さ：６５、引張強さ：２５．４ＭＰａ、切断時伸び：４８２％、引裂強さ：５８Ｎ／ｍｍ。
【０１９７】
前記実施例と比較例との性能比較から、他の配合成分が同一または類似する条件で、分岐ポリエチレンを含むゴム組成物は、より高い引張強さおよび引裂特性を有することが分かる。このようなゴム組成物を原料としてゴムホースを製造することにより、製造および使用過程においてゴムホースが引裂する確率を著しく低下させることができる。また、このようなゴム組成物は、１５０℃熱空気老化耐性がＥＰＲを単独で用いたゴム組成物と同じレベルに維持されることができ、現在同じタイプの自動車用ラジエータゴムホースおよび空調ゴムホースに対する高温耐性という使用要求を満たすことができる。
【０１９８】
以下、実施例２３、２４と比較例３との架橋性能試験の比較により、架橋性能における分岐ポリエチレンのメリットを説明する。
【０１９９】
実施例２３に用いられたゴムマトリックスは、ＰＥＲ−９  １００部であり、実施例２４に用いられたゴムマトリックスは、ＰＥＲ−９  ５０部およびＥＰＤＭ  ５０部（ＭＬ（１＋４）１２５℃が８０で、エチレンの含有量が５５％で、ＥＮＢの含有量が５．５％である）であり、比較例３に用いられたゴムマトリックスは、実施例２４に用いられたＥＰＤＭ  １００部であった。残りの配合成分は一致する。
【０２００】
３つのゴム組成物の加工工程は以下のとおりである。
【０２０１】
（１）混練：密閉式混練機の温度を８０℃、回転子の回転数を５０ｒｐｍに設定し、ゴムマトリックスを添加して９０秒間予備加圧して混練し、酸化亜鉛５部、ステアリン酸１部を添加して、１分間混練した。
【０２０２】
（２）次いでゴム混合物にカーボンブラックＮ５５０  ８０部、炭酸カルシウム１０部、パラフィン油６０部を添加して、３分間混練した。
【０２０３】
（３）最後に、架橋剤であるＢＩＰＢ  ３部および架橋助剤であるＴＡＩＣ  １部を添加して、２分間混練した後にゴムを排出させた。
【０２０４】
（４）混練ゴムをロール温度６０℃のオープンロールで薄通しして、厚さが２．５ｍｍ程度のシートを得て２０時間放置した後に加硫特性を試験した。
【０２０５】
試験条件は１７５℃、３０分間とし、試験結果は以下のとおりであった。
【表４】
2020507000.tif 000005
【０２０６】
実施例２３のゴム組成物は、Ｔｃ９０が最も短く、比較例３よりもＭＨ−ＭＬ値が高いことから、本実施例に用いられた分岐ポリエチレンは、通常のＥＰＤＭよりも架橋能力がやや優れるようになることができることが分かる。実施例２４は、Ｔｃ９０が実施例２３と比較例３との間にあり、ＭＨ−ＭＬが実施例２３と比較例３よりも大きい。両者を併用することにより、全体の架橋密度を向上させる見込みがあることを示す。
【０２０７】
本発明の好ましい実施形態を本明細書に記載したが、これらの実施形態は、単なる例示として提供される。本明細書に記載の本発明の実施形態の変形例は、本発明を実施するためにも使用できることを理解すべきである。当業者であれば、本発明の保護範囲は、特許請求の範囲によって決められ、これらの特許請求の範囲における方法と構造およびその等価方法と構造は、すべて特許請求の範囲に含まれることを理解すべきである。
【国際調査報告】
2020507000.tif 000006
2020507000.tif 000007
2020507000.tif 000008
2020507000.tif 000009